РАСТВОР ДЛЯ НАБОРНОЙ МОЗАИКИ
MORTAR FOR TYPESETTING MOSAIC

Изобретение касается растворов, используемых для создания настенных мозаичных картин, орнаментов.
Известен раствор для наборной мозаики (из кусочков смальты), включающий, мас.ч.: каменную муку из известняка или мрамора 60; гашеную известь 25, сырое льняное масло 10; вареное льняное масло 5 [1].
Задачей изобретения является повышение прочности сцепления отвержденного раствора с кусочками смальты.
Технический результат достигается тем, что раствор для наборной мозаики, включающий каменную муку из известняка или мрамора, гашеную известь, сырое льняное масло, дополнительно содержит молотое листовое стекло, хлорид натрия и жидкое натриевое или калиевое стекло при следующем соотношении компонентов, мас.%: просеянная через сетку №008 каменная мука из известняка или мрамора 7,5-11,5; молотая и просеянная через сетку №008 гашеная известь 13-17; сырое льняное масло 0,3-0,4; молотое и просеянное через сетку №008 листовое стекло 20-25; хлорид натрия 0,1-0,2; жидкое натриевое или калиевое стекло 50-55.
Составы раствора приведены в таблице.
Таблица
Компоненты
Содержание, мас.%:
состав №1
состав №2
состав №3
Каменная мука
- из известняка
-
9,5
-
- из мрамора
11,5
-
7,5
Гашеная известь
13
15
17
Сырое льняное масло
0,4
0,35
0,3
Молотое листовое стекло
25
22,5
20
Хлорид натрия
0,1
0,15
0,2
Жидкое стекло
- натриевое
-
-
55
- калиевое стекло
50
52,5
-
3
Компоненты дозируют в требуемых количествах. Путем тонкого помола известняка или мрамора приготовляют каменную муку, которую просеивают через сетку №008. Листовое стекло размалывают и просеивают через сетку №008. Гашеную известь пропускают через сетку №008 и смешивают с каменной мукой, молотым листовым стеклом и хлоридом натрия. Затем к приготовленной смеси добавляют жидкое натриевое или калиевое стекло с силикатным модулем 3,2-3,6, плотностью 1300-1500 кг/м и сырое льняное масло. Все компоненты тщательно перемешивают и сразу же используют для крепления кусочков смальты в мозаике. Прочность сцепления отвержденного раствора с кусочками смальты составит не менее 1 МПа.
Источники информации
1. Александровский А.В., Попов К.И. Материалы для декоративных штукатурных, плиточных и мозаичных работ. - М.: Высш. шк., 1986. - С.157.